(57)【要約】【課題】発光強度が高いケイ酸塩蛍光体を作製する。【解決手段】ＢＥＴ比表面積が９０〜５００ｍ2／ｇ、嵩密度が７０〜４００ｇ／Ｌ、純度が９９．９８７％以上、不純物であるＡｌが２０ｐｐｍ以下、Ｎａが１０ｐｐｍ以下、Ｃｌが１００ｐｐｍ以下であって、水分が２％以下の蛍光体用乾式シリカ粉末である。Ｓｒ原料粉末、Ｂａ原料粉末、Ｅｕ原料粉末及び上記乾式シリカ（ＳｉＯ2）粉末を含む原料粉末と、ハロゲン化Ｂａ粉末のフラックスとを均一に混合し、この混合粉末を還元性ガスと不活性ガスの混合ガス雰囲気下で焼成して、(Ｓｒ,Ｂａ,Ｅｕ)2ＳｉＯ4で表されるケイ酸塩蛍光体を製造する。このケイ酸塩蛍光体が、Ｘ線回折でＢａＳｉＯ3の最高回折線強度（Ｂ）と(Ｓｒ,Ｂａ,Ｅｕ)2ＳｉＯ4の最高回折線強度（Ａ）との比（Ｂ／Ａ）が５／１００以下である。【選択図】なし【特許請求の範囲】
【請求項１】
ＢＥＴ比表面積が９０〜５００ｍ2／ｇ、嵩密度が７０〜４００ｇ／Ｌ、純度が９９．９８７％以上、不純物であるＡｌ含有量が２０ｐｐｍ以下、Ｎａ含有量が１０ｐｐｍ以下、Ｃｌ含有量が１００ｐｐｍ以下であって、水分含有量が２％以下である蛍光体用乾式シリカ粉末。
【請求項２】
Ｓｒ原料粉末、Ｂａ原料粉末、Ｅｕ原料粉末及び請求項１記載の乾式シリカ粉末を含む原料粉末と、ハロゲン化Ｂａ粉末のフラックスとを均一に混合し、この混合粉末を還元性ガスと不活性ガスの混合ガス雰囲気下で焼成することにより、(Ｓｒ,Ｂａ,Ｅｕ)2ＳｉＯ4で表されるケイ酸塩蛍光体を製造する方法であって、
前記ケイ酸塩蛍光体が、Ｘ線回折においてＢａＳｉＯ3の最高回折線強度（Ｂ）と(Ｓｒ,Ｂａ,Ｅｕ)2ＳｉＯ4の最高回折線強度（Ａ）との比（Ｂ／Ａ）が５／１００以下であるケイ酸塩蛍光体の製造方法。
【請求項３】
前記乾式シリカ粉末を他の粉末と混合する前に粉砕メディアを用いて解砕する請求項２記載のケイ酸塩蛍光体の製造方法。
【請求項４】
前記混合粉末を焼成する前にペレット化する請求項２又は３記載のケイ酸塩蛍光体の製造方法。
【請求項５】
請求項１記載の蛍光体用乾式シリカ粒子を用いて作製されたケイ酸塩蛍光体。
【発明の詳細な説明】
【技術分野】
【０００１】
本発明は、発光素子からの青色系の光を吸収し、青色系の光に対する補色光を発光可能な(Ｓｒ,Ｂａ,Ｅｕ)2ＳｉＯ4で表される緑色ケイ酸塩蛍光体を作製するための乾式シリカ粉末及びこのシリカ粉末を用いてケイ酸塩蛍光体を製造する方法に関する。
【背景技術】
【０００２】
従来、この種のケイ酸塩蛍光体は、例えば炭酸ストロンチウム（ＳｒＣＯ3）粉末と、炭酸バリウム（ＢａＣＯ3）粉末と、酸化ユウロピウム（Ｅｕ2Ｏ3）粉末と、シリカ（ＳｉＯ2）粉末とを十分に混合して原料粉末を作った後、この原料粉末に、フラックスとして、例えば塩化バリウム（ＢａＣｌ2）粉末を均一に混合し、混合物を還元性ガスと不活性ガスの混合ガス雰囲気下で焼成し、続いて粉砕工程、洗浄工程、乾燥工程及び篩別工程等を経て、所定の粒度にして得られる（例えば、特許文献１参照。）。即ち、上記ケイ酸塩蛍光体は固相反応により製造される。
【０００３】
こうしたケイ酸塩系蛍光体を得るためのシリカ粉末として、サブミクロンから数μｍの粒子サイズの蛍光体の凝集に起因する蛍光体のバインダへの分散不足を解消し、蛍光体膜を形成した際の発光特性を向上させる蛍光体用シリカ粒子が提案されている（例えば、特許文献２参照。）。特許文献２には、この蛍光体用シリカ粒子が、平均粒径０．５〜１０μｍ、最大粒径２０μｍ以下、粒径０．１μｍ以下の粒子の含有率５．０体積％以下であること、その比表面積が１００ｍ2／ｇ以上であり、粒子の形状が真球度０．９以上の粒子の含有率が９０体積％以上であることが記載されている。
【先行技術文献】
【特許文献】
【０００４】
【特許文献１】特許第５３６９２８６号公報（段落[００１４]〜段落[００１６]）
【特許文献２】特開２００４−１８２４８０号公報（請求項１〜請求項３、段落[００２３]）
【発明の概要】
【発明が解決しようとする課題】
【０００５】
上述したように、ケイ酸塩蛍光体は、固相反応により製造するため、発光強度を高めるには、組成を均一にしてかつ不純物の含有量を少なくすることが求められている。特許文献２に示される蛍光体用シリカ粒子は、平均粒径０．５〜１０μｍ又は比表面積が１００ｍ2／ｇ以上であって、真球度が高く粒度分布がシャープである特徴を有するが、アルカリケイ酸塩水溶液と鉱酸による湿式反応で製造されるため、上記特徴だけでは、ケイ酸塩蛍光体の組成を均一にするには限界があり、発光強度の高いケイ酸塩蛍光体を得るには、まだ改善すべき余地があった。
【０００６】
本発明の目的は、発光強度が高いケイ酸塩蛍光体を作製するための乾式シリカ粉末を提供することにある。本発明の別の目的は、この乾式シリカ粉末を用いてケイ酸塩蛍光体の不純物であるＢａＳｉＯ3含有量を小さくし得るケイ酸塩蛍光体の製造方法を提供することにある。
【課題を解決するための手段】
【０００７】
本発明者らは、固相反応法により製造されるケイ酸塩蛍光体の発光強度を高めるには、蛍光体の組成の均一性が重要であるところ、原料として用いる高純度シリカ粉末として高い比表面積と高い嵩密度の乾式シリカ粉末を用いることにより、シリカ粉末が重くなることで他の粉末と混ざりやすくなって、原料粉末の焼成時に均一な固相反応を遂行でき、その結果高い発光強度の蛍光体が得られることを知見し、本発明に到達した。
【０００８】
本発明の第１の観点は、ＢＥＴ比表面積が９０〜５００ｍ2／ｇ、嵩密度が７０〜４００ｇ／Ｌ、純度が９９．９８７％以上、不純物であるＡｌ含有量が２０ｐｐｍ以下、Ｎａ含有量が１０ｐｐｍ以下、Ｃｌ含有量が１００ｐｐｍ以下であって、水分含有量が２％以下である蛍光体用乾式シリカ粉末である。なお、本明細書、特許請求の範囲及び要約書において、上記純度は、上記Ａｌ、Ｎａ及びＣｌの全ての不純物量を差し引いて算出することにより求めた値である。
【０００９】
本発明の第２の観点は、Ｓｒ原料粉末、Ｂａ原料粉末、Ｅｕ原料粉末及び第１の観点の乾式シリカ（ＳｉＯ2）粉末を含む原料粉末と、ハロゲン化Ｂａ粉末のフラックスとを均一に混合し、この混合粉末を還元性ガスと不活性ガスの混合ガス雰囲気下で焼成することにより、(Ｓｒ,Ｂａ,Ｅｕ)2ＳｉＯ4で表されるケイ酸塩蛍光体を製造する方法であって、前記ケイ酸塩蛍光体が、Ｘ線回折においてＢａＳｉＯ3の最高回折線強度（Ｂ）と(Ｓｒ,Ｂａ,Ｅｕ)2ＳｉＯ4の最高回折線強度（Ａ）との比（Ｂ／Ａ）が５／１００以下であるケイ酸塩蛍光体の製造方法である。
【００１０】
本発明の第３の観点は、第２の観点に基づく発明であって、前記乾式シリカ粉末を他の粉末と混合する前に粉砕メディアを用いて解砕することを特徴とするケイ酸塩蛍光体の製造方法である。
【００１１】
本発明の第４の観点は、第２又は第３の観点に基づく発明であって、前記混合粉末を焼成する前にペレット化することを特徴とするケイ酸塩蛍光体の製造方法である。
【００１２】
本発明の第５の観点は、第１の観点の蛍光体用乾式シリカ粉末を用いて作製されたケイ酸塩蛍光体である。
【発明の効果】
【００１３】
本発明の第１の観点に基づく発明では、蛍光体用乾式シリカ粉末がＢＥＴ比表面積が９０〜５００ｍ2／ｇ、嵩密度が７０〜４００ｇ／Ｌ、純度が９９．９８７％以上、不純物であるＡｌ含有量が２０ｐｐｍ以下、Ｎａ含有量が１０ｐｐｍ以下、Ｃｌ含有量が１００ｐｐｍ以下であって、水分含有量が２％以下であるため、発光強度が高いケイ酸塩蛍光体を作製することができる。
【００１４】
本発明の第２の観点に基づく発明では、フラックスとしてハロゲン化Ｂａ粉末を用いて、(Ｓｒ,Ｂａ,Ｅｕ)2ＳｉＯ4で表されるケイ酸塩蛍光体を製造する際に、原料粉末として第１の観点の蛍光体用シリカ粉末を用いるため、Ｘ線回折においてＢａＳｉＯ3の最高回折線強度（Ｂ）と(Ｓｒ,Ｂａ,Ｅｕ)2ＳｉＯ4の最高回折線強度（Ａ）との比（Ｂ／Ａ）が５／１００以下である不純物の少ないケイ酸塩蛍光体を得ることができる。
【００１５】
本発明の第３の観点に基づく発明では、乾式シリカ粉末をボールミル等で解砕することにより、シリカ粉末の分散性と嵩密度が高められ、混合粉末の焼成時の固相反応が均一に行われ、発光強度がより高いケイ酸塩蛍光体が得られる。
【００１６】
本発明の第４の観点に基づく発明では、混合粉末をペレット化してから、焼成するため、焼成時により均一に原料粉末を固相反応させることができ、結果として、発光強度がより高いケイ酸塩蛍光体が得られる。
【００１７】
本発明の第５の観点に基づく発明では、第１の観点の蛍光体用シリカ粉末を用いるため、ケイ酸塩蛍光体は発光強度が高い特長がある。
【発明を実施するための形態】
【００１８】
次に本発明を実施するための形態を説明する。
〔蛍光体用乾式シリカ粉末〕
この蛍光体用乾式シリカ粉末は、ＢＥＴ法により測定される９０〜５００ｍ2／ｇの範囲の比表面積を有する。この比表面積の範囲のシリカ粉末は、Ｓｒ原料粉末、Ｂａ原料粉末及びＥｕ原料粉末などの他の粉末（以下、単に「他の粉末」という。）と混合した後の焼成時に、粒径が小さいため、他の粉末との反応性がよく、蛍光体の組成が均一になる。比表面積がこの範囲の下限値未満のシリカ粉末は、他の粉末と混合した後の焼成時に反応性が悪く、均一な固相反応が遂行しない。また上限値を超えると、シリカ粉末が他の粉末と均一に混ざらなくなる。この比表面積から計算される蛍光体用乾式シリカ粉末の一次粒子径は約５〜２５ｎｍの範囲にあり、好ましくは５〜１５ｎｍの範囲にある。好ましい蛍光体用乾式シリカ粉末のＢＥＴ法による比表面積は２００〜５００ｍ2／ｇの範囲である。
【００１９】
またこの蛍光体用乾式シリカ粉末は、７０〜４００ｇ／Ｌの嵩密度を有する。シリカ粉末がこの範囲の嵩密度を有すると、シリカ粉末が適度に重くなって、他の粉末と混ざりやすくなる。嵩密度がこの範囲の下限値未満では、他の粉末と混合するときにシリカ粉末が軽すぎて他の粉末と均一に混ざり合わなくなる。上限値を超えると、シリカ粉末が凝集体になり易く、この場合も他の粉末と均一に混ざり合わなくなる。好ましい蛍光体用乾式シリカ粉末の嵩密度は１３０〜４００ｇ／Ｌの範囲にある。
【００２０】
またこの蛍光体用乾式シリカ粉末は、不純物であるＡｌ含有量が２０ｐｐｍ以下、Ｎａ含有量が１０ｐｐｍ以下、Ｃｌ含有量が１００ｐｐｍ以下であり、それから算出される純度が９９．９８７％以上である。Ａｌ、Ｎａ、Ｃｌは乾式シリカ粉末の製造過程で不可避的に含まれる不純物である。純度が９９．９８７％未満であるか、Ａｌ含有量が２０ｐｐｍを超えるか、Ｎａ含有量が１０ｐｐｍを超えるか、又はＣｌ含有量が１００ｐｐｍを超えると、シリカ粉末を用いてケイ酸塩蛍光体を作製したときに、ケイ酸塩蛍光体の不純物の含有量が多くなり、その発光効率が低下し、結果的にケイ酸塩蛍光体の発光強度が低下する。好ましい蛍光体用乾式シリカ粉末は、不純物であるＡｌ含有量が３ｐｐｍ以下、Ｎａ含有量が１ｐｐｍ以下、Ｃｌ含有量が８０ｐｐｍ以下であり、それから算出される純度が９９．９９２％以上である。
【００２１】
更にこの蛍光体用乾式シリカ粉末は、２％以下の水分含有量（シリカ粉末に含まれる水分質量％）を有するのが好ましい。ケイ酸塩蛍光体は、Ｓｒ原料粉末、Ｂａ原料粉末、Ｅｕ原料粉末等の固相反応により作製されるので、この蛍光体用乾式シリカ粉末の水分含有量が２％を超えると、加熱により大きな重量減が生じるため化学量論比がずれて所望化学量論比の有した蛍光体を作製するのが困難になる等の問題がある。更に好ましくは蛍光体用乾式シリカ粉末の水分含有量は１％以下である。
【００２２】
〔蛍光体用乾式シリカ粉末の製造方法〕
本発明の蛍光体用乾式シリカ粉末は、ケイ素ハロゲン化合物の蒸気相酸化による乾式法（又は気相法）で生成される。特に、乾式シリカ粉末としては、四塩化ケイ素等のケイ素化合物や金属ケイ素を火炎中、例えば酸水素火炎中で加水分解して製造される（噴霧火炎法で製造される）ヒュームドシリカが、溶媒を使用せず、乾燥時に凝集粒子を生成しないため、好ましい。本発明のシリカ粉末は、共沈法、水熱反応法、ゾルゲル法で生成される湿式シリカ粉末や、結晶性シリカを溶融する方法で生成された溶融式シリカ粉末を含まない。湿式シリカ粉末は、金属不純物が多く、これが蛍光体を作製したときに不純物になり、蛍光体の発光強度が低下するからである。また湿式シリカ粉末は、シラノール基が多く、蛍光体の作製時に水分を発生させるために反応性が低下する。またゾルゲル法で生成される湿式シリカ粉末は、水分含有量が多く、かつ水分散液から乾燥して得られるため、所望の平均粒径の一次粒子径にならない。溶融式シリカ粉末は比表面積が小さいため反応性が悪くなる不具合がある。
【００２３】
乾式法で得られたシリカ粉末をそのまま蛍光体用乾式シリカ粉末とすることもできるが、粉砕メディアを用いて解砕することにより分散性と嵩密度を高めた蛍光体用乾式シリカ粉末を利用することが好ましい。粉砕メディアを用いた解砕方法の場合、一般的に乾式シリカ粉末の嵩密度を高めることが可能である。粉砕メディアとしては、特に限定されないが、一例として、ボールが挙げられる。解砕はミル回転速度、解砕時間、ボール径を調整することにより行われる。ここで用いるボールとしては、一般的に使用されるものであれば良く、特に限定はされないが、アルミナボール、ジルコニアボール、ＳｉＣボール等が挙げられる。粉砕メディアを用いない解砕としてジェットミルがあるが、このジェットミルにより解砕すると、嵩密度が低くなるため、ジェットミルは本発明の蛍光体用乾式シリカ粉末の製造には不適である。解砕前と解砕後で嵩密度を１．８倍以上に高めることが好ましい。嵩密度を１．８倍以上に高密度化することにより、蛍光体の発光強度を１．１倍以上に高めることができる。
【００２４】
〔ケイ酸塩蛍光体の製造方法〕
本発明のケイ酸塩蛍光体を製造するには、まず、ストロンチウム（Ｓｒ）の原料粉末として例えば炭酸ストロンチウム（ＳｒＣＯ3）粉末と、バリウム（Ｂａ）の原料粉末として例えば炭酸バリウム（ＢａＣＯ3）粉末と、ユウロピウム（Ｅｕ）の原料粉末として例えば酸化ユウロピウム（Ｅｕ2Ｏ3）粉末と、ケイ素（Ｓｉ）の原料粉末として、上述した乾式シリカ（ＳｉＯ2）粉末とを所望の質量割合で均一に混合して原料粉末を調製する。シリカ粉末以外の原料粉末、即ち他の粉末は、炭酸塩に限らず、焼成時に酸化物に変化する化合物でもよい。上記粉末の混合割合は、各元素の元素比（モル比）として、アルカリ土類金属とユウロピウムのモル数の合計が、ケイ素のモル数の２倍を超える比率、すなわち化学量論比である２を超えて、２．０２〜２．０８の範囲にあることが好ましく、２．０２４〜２．０５の範囲がより好ましい。
【００２５】
他の粉末の固相反応を促進するフラックスとしては、塩化バリウム（ＢａＣｌ2）といったアルカリ土類金属のハロゲン化物を用いることができる。塩化アンモニウム（ＮＨ4Ｃｌ）といったハロゲン化物等を用いてもよい。フラックスの添加量としては原料粉末質量の１ないし４％程度が好ましい。
【００２６】
こうしてＳｒ原料粉末、Ｂａ原料粉末、Ｅｕ原料粉末、本発明の乾式シリカ粉末、ハロゲン化Ｂａ粉末を混合した混合粉末を焼成する。焼成前に混合粉末を所定の型に入れ、２５ＭＰａ以上、好ましくは３０ＭＰａの圧力を加えてペレットにすることが好ましい。ペレット化することにより、焼成時、より均一に原料粉末を固相反応させ、蛍光体の発光強度を高めることができる。ペレット化せずに粉末のままで焼成した場合、原料乾式シリカ粉末が所定範囲の嵩密度、純度等を有していてもペレット化した場合に比較して高い輝度を得ることができない。この理由は定かではないが、ペレット化することにより原料粉末同士の接触が良く密になることにより固相反応がより均一に進行するためであると推察される。焼成は、上記混合粉末を１２５０〜１４５０℃の温度範囲、好ましくは１３２０〜１３７０℃の温度範囲にて、４〜１２時間、好ましくは６〜１０時間、還元性ガスと不活性ガスの混合ガス雰囲気下で、行う。還元性ガスとしてはＨ2、ＣＯ等のガスが、不活性ガスとしてはＮ2、Ａｒ、Ｈｅ、Ｘｅ等のガスが挙げられる。混合ガス中、還元性ガスは２〜９体積％であることが好ましく、３〜７体積％であることが更に好ましい。焼成を行った後、焼成体を粉砕することにより、所定の粒度の緑色ケイ酸塩蛍光体が得られる。
【００２７】
〔ケイ酸塩蛍光体〕
得られた蛍光体の組成は、(ＳｒxＢａyＥｕ1-x-y)2ＳｉＯ4で表される。ここで、０．０１≦ｘ≦０．９８、０．０１≦ｙ≦０．９８、０．７０＜（ｘ＋ｙ）＜０．９９、好ましくは０．０５≦ｘ≦０．９５、０．０５≦ｙ≦０．９５、０．８０＜（ｘ＋ｙ）＜０．９８である。得られたケイ酸塩蛍光体で固相反応が均一に行われたかを確認するために、ケイ酸塩蛍光体をＸ線回折し、不純物であるＢａＳｉＯ3と得られたケイ酸塩蛍光体について、それぞれ最高強度ピークを求める。ＢａＳｉＯ3の最高回折線強度（Ｂ）と(Ｓｒ,Ｂａ,Ｅｕ)2ＳｉＯ4の最高回折線強度（Ａ）との比（Ｂ／Ａ）が５／１００以下であることが必要である。好ましくは１／１００以下である。
【実施例】
【００２８】
次に本発明の実施例を比較例とともに詳しく説明する。
【００２９】
＜実施例１＞
乾式シリカ粉末として、ＢＥＴ比表面積が２００ｍ2／ｇ、嵩密度が４５ｇ／Ｌ、純度が９９．８％、不純物であるＡｌ含有量が２ｐｐｍ、Ｎａ含有量が１ｐｐｍ、Ｃｌ含有量が７０ｐｐｍ以下であって、水分含有量が０．３％のヒュームドシリカ（商品名AEROSIL(登録商標)200、日本アエロジル社製）を用意した。この乾式シリカ粉末を直径１５ｍｍのアルミナボールの入ったボールミル（増田理化工業社製Universal Ball Mill UBM-S）を用いて室温で６０ｒｐｍの回転速度で９０分間、解砕して嵩密度を１３６ｇ／Ｌに高めた後、この乾式シリカ粉末０．３６７ｇ(０．９７６モル)と、ＳｒＣＯ3粉末（レアメタリック社製、純度：９９．９％）０．８４０ｇ(０．９１モル)と、ＢａＣＯ3粉末（添川理化学社製、純度：９９．９％）１．１７２ｇ(０．９５モル)と、Ｅｕ2Ｏ3粉末（レアメタリック社製、純度：９９．９％）０．１６７ｇ(０．１４モル)と、フラックスとしてＢａＣｌ4粉末（シグマアルドリッチ社製、純度：９９．９％）０．０２５ｇとをエタノール中で瑪瑙乳鉢でエタノールが蒸発するまで最低でも１５分間以上粉砕混合し、再度瑪瑙乳鉢にエタノールを入れて同様に粉砕混合を繰り返し、均一に混合した原料粉末を作製した。
【００３０】
この混合粉末を直径１５ｍｍ、深さ４０ｍｍのペレット成型器に入れ、３０ＭＰａの圧力を加えてペレットにした。このペレットを水素ガスと窒素ガスの混合ガス（水素ガス：５体積％）雰囲気下、１３４０℃で８時間焼成した。焼成後、ペレットを乳鉢で粉砕してケイ酸塩蛍光体を得た。この蛍光体の組成はＳｒ0.46，Ｂａ0.48，Ｅｕ0.06)2ＳｉＯ4であった。本ケイ酸塩蛍光体の作製に用いた乾式シリカ粉末の性状を表１に示し、シリカ粉末の解砕（高密度化処理）の有無、その解砕条件、ペレット化の有無、不純物残渣の割合及び得られた蛍光体粉末の発光強度を表２に示す。
【００３１】
【表１】
2019089892.tif 000002
【００３２】
【表２】
2019089892.tif 000003
【００３３】
＜実施例２＞
乾式シリカ粉末として、表１の性状を有するヒュームドシリカ（商品名AEROSIL(登録商標)90G、日本アエロジル社製）を用意した。この乾式シリカ粉末を６０ｒｐｍの回転速度で９０分間解砕した以外、実施例１と同様に解砕して、嵩密度を５９ｇ／Ｌから１９０ｇ／Ｌに高めた。実施例１と異なり、混合粉末のペレット化はしなかった。それ以外は、実施例１と同様にしてケイ酸塩蛍光体を得た。
【００３４】
＜実施例３＞
乾式シリカ粉末として、表１の性状を有するヒュームドシリカ（商品名AEROSIL(登録商標)130、日本アエロジル社製）を用意した。この乾式シリカ粉末を６０ｒｐｍの回転速度で１２０分間解砕した以外、実施例１と同様に解砕して、嵩密度を４２ｇ／Ｌから１６９ｇ／Ｌに高めた。混合粉末のペレット化はしなかった。それ以外は、実施例１と同様にしてケイ酸塩蛍光体を得た。
【００３５】
＜実施例４＞
乾式シリカ粉末として、表１の性状を有するヒュームドシリカ（商品名AEROSIL(登録商標)300、日本アエロジル社製）を用意した。この乾式シリカ粉末を４０ｒｐｍの回転速度で２４０分間解砕した以外、実施例１と同様に解砕して、嵩密度を４６ｇ／Ｌから１３２ｇ／Ｌに高めた。それ以外は、実施例１と同様にしてケイ酸塩蛍光体を得た。
【００３６】
＜実施例５＞
乾式シリカ粉末として、表１の性状を有する実施例４と同種のヒュームドシリカ（商品名AEROSIL(登録商標)300、日本アエロジル社製）を用意した。この乾式シリカ粉末を１００ｒｐｍの回転速度で１８０分間解砕した以外、実施例１と同様に解砕して、嵩密度を４６ｇ／Ｌから３８０ｇ／Ｌに高めた。それ以外は、実施例１と同様にしてケイ酸塩蛍光体を得た。
【００３７】
＜実施例６＞
乾式シリカ粉末として、表１の性状を有するヒュームドシリカ（商品名AEROSIL(登録商標)380、日本アエロジル社製）を用意した。この乾式シリカ粉末を６０ｒｐｍの回転速度で１２０分間解砕した以外、実施例１と同様に解砕して、嵩密度を２９ｇ／Ｌから１６０ｇ／Ｌに高めた。それ以外は、実施例１と同様にしてケイ酸塩蛍光体を得た。
【００３８】
＜実施例７＞
乾式シリカ粉末として、表１の性状を有するヒュームドシリカ（試作品）を用意した。この乾式シリカ粉末を６０ｒｐｍの回転速度で６０分間解砕した以外、実施例１と同様に解砕して、嵩密度を３５ｇ／Ｌから１３０ｇ／Ｌに高めた。それ以外は、実施例１と同様にしてケイ酸塩蛍光体を得た。
【００３９】
＜実施例８＞
乾式シリカ粉末として、表１の性状を有する実施例１と同種のヒュームドシリカ（商品名AEROSIL(登録商標)200、日本アエロジル社製）を用意した。この乾式シリカ粉末の嵩密度は７９ｇ／Ｌであった。実施例１と異なり、この乾式シリカ粉末を解砕することなく、また混合粉末のペレット化もしなかった。それ以外は、実施例１と同様にしてケイ酸塩蛍光体を得た。
【００４０】
＜実施例９＞
乾式シリカ粉末として、表１の性状を有する実施例２と同種のヒュームドシリカ（商品名AEROSIL(登録商標)90G、日本アエロジル社製）を用意した。この乾式シリカ粉末を１００ｒｐｍの回転速度で１２０分間解砕した以外、実施例１と同様に解砕して、嵩密度を３５ｇ／Ｌから１３０ｇ／Ｌに高めた。それ以外は、実施例１と同様にしてケイ酸塩蛍光体を得た。
【００４１】
＜比較例１＞
乾式シリカ粉末として、表１の性状を有するヒュームドシリカ（商品名AEROSIL(登録商標)50、日本アエロジル社製）を用意した。この乾式シリカ粉末の嵩密度は５８ｇ／Ｌであった。実施例１と異なり、この乾式シリカ粉末は解砕しなかった。それ以外は、実施例１と同様にしてケイ酸塩蛍光体を得た。
【００４２】
＜比較例２＞
乾式シリカ粉末として、表１の性状を有する実施例１と同種のヒュームドシリカ（商品名AEROSIL(登録商標)200、日本アエロジル社製）を用意した。この乾式シリカ粉末の嵩密度は５５ｇ／Ｌであった。実施例１と異なり、この乾式シリカ粉末は解砕しなかった。それ以外は、実施例１と同様にしてケイ酸塩蛍光体を得た。
【００４３】
＜比較例３＞
シリカ粉末として、テトラエトキシシランを加水分解して、ろ過した後、乾燥して、ゾルゲル法で製造された表１の性状を有するシリカ粉末を作製した。このゾルゲルシリカ粉末の嵩密度は１４３ｇ／Ｌであった。実施例１と異なり、このゾルゲルシリカ粉末は解砕しなかった。それ以外は、実施例１と同様にしてケイ酸塩蛍光体を得た。
【００４４】
＜比較例４＞
シリカを溶融する法で製造された表１の性状を有する溶融式シリカ粉末（ELSIL B030、日本アエロジル社製）を用意した。この溶融式シリカ粉末の嵩密度は9００ｇ／Ｌであった。実施例１と異なり、この溶融式シリカ粉末は解砕しなかった。それ以外は、実施例１と同様にしてケイ酸塩蛍光体を得た。
【００４５】
＜比較例５＞
乾式シリカ粉末として、表１の性状を有する実施例４と同種のヒュームドシリカを製造時の脱酸工程を変更し、塩素含有量の高い比表面積３００ｍ2／ｇの試作品を用意した。この乾式シリカ粉末を６０ｒｐｍの回転速度で６０分間解砕した以外、実施例１と同様に解砕して、嵩密度を４７ｇ／Ｌから１５５ｇ／Ｌに高めた。またこの乾式シリカ粉末は実施例４のシリカ粉末と異なり、Ｃｌの含有量が１０１ｐｐｍと高かった。それ以外は、実施例１と同様にしてケイ酸塩蛍光体を得た。
【００４６】
＜比較試験及び評価＞
実施例１〜９及び比較例１〜５で用いた１４種類のシリカ粉末のＢＥＴ比表面積、嵩密度、純度、不純物（Ａｌ、Ｎａ、Ｃｌ）含有量及び水分含有量を次の方法により求めた。また実施例１〜９及び比較例１〜６で得られた１４種類のケイ酸塩蛍光体に残存する不純物と、蛍光体の発光強度を次の方法により求めた。これらの結果を表１に示す。
【００４７】
（１）シリカ粉末のＢＥＴ比表面積
シリカ粉末のＢＥＴ比表面積は、ＢＥＴ比表面積測定装置（Macsorb; HM Model-1210, マウンテック社製）を用いて、シリカ粉末の表面に占有面積が既知の窒素分子を吸着させ、脱気を１６０℃で１０分の条件にしてこの窒素分子の吸着量からシリカ粉末の表面積を求める気相吸着法により測定した。
【００４８】
（２）シリカ粉末の嵩密度
シリカ粉末の嵩密度は、２５０ｍＬのメスシリンダーにシリカ粉末を所定量入れ、２分間静置後の容積（単位：リットル）で除算することにより求めた。
【００４９】
（３）シリカ粉末の純度
シリカ粉末の純度は、次に述べる不純物の測定方法で検出した値を差し引いて算出することにより求めた。
【００５０】
（４）シリカ粉末の不純物（Ａｌ、Ｎａ、Ｃｌ）含有量
シリカ粉末の不純物のうち、Ａｌ、Ｎａの含有量については、シリカ粉末をＩＣＰ発光分光分析装置（iCAP-6500：サーモフィッシャーサイエンティフィク社製）を用いて分析した。またＣｌの含有量についてはイオンクロマトグラム(ICS-1100：サーモフィッシャーサイエンティフィク社製)を用いて分析した。
【００５１】
（５）シリカ粉末の水分含有量
シリカ粉末の水分含有量は、１００℃で３０分間乾燥して前処理した後、１０５℃で２時間乾燥させてから、その乾燥減量により測定した。
【００５２】
（６）ケイ酸塩蛍光体中の不純物残渣
ケイ酸塩蛍光体をＸ線回折装置（RINT2100、リガク社製）を用いて、不純物であるＢａＳｉＯ3とケイ酸塩蛍光体である(Ｓｒ,Ｂａ,Ｅｕ)2ＳｉＯ4の各最高回折線強度を測定した。ＢａＳｉＯ3の最高回折線強度（Ｂ）と(Ｓｒ,Ｂａ,Ｅｕ)2ＳｉＯ4の最高回折線強度（Ａ）からＸ線ピーク強度比（Ｂ／Ａ）を算出した。このＸ線ピーク強度比からケイ酸塩蛍光体中の不純物残渣が求められ、固相反応が均一に行われたか確認できる。
【００５３】
（７）ケイ酸塩蛍光体の発光強度
ケイ酸塩蛍光体０．４ｇを試料として、試料ホルダーに詰めて、分光光度計（FP-6500、日本分光社製）を用いて、Ｘｅランプで波長３２０ｎｍの励起光を照射し、励起バンド幅５ｎｍ、蛍光バンド幅１ｎｍの条件で測定した。各試料を比較した発光強度は発光スペクトルの最大強度である波長５２３ｎｍの強度である。
【００５４】
表１及び表２から明らかなように、比較例１では、シリカ粉末のＢＥＴ比表面積が５０ｍ2／ｇと小さく、また嵩密度が５８ｇ／Ｌと低かったため、焼成時に他の粉末との反応性が悪く、均一な固相反応が遂行せず、得られたケイ酸塩蛍光体の不純物残渣を示すＢ／Ａが６．６％と高く、発光強度は８０と低かった。
【００５５】
比較例２では、シリカ粉末の嵩密度が５５ｇ／Ｌと低く、他の粉末と均一に混ざり合わず、焼成時に他の粉末との反応性が悪く、均一な固相反応が遂行せず、得られたケイ酸塩蛍光体の不純物残渣を示すＢ／Ａが５．１％と高く、発光強度は２３０と低かった。
【００５６】
比較例３では、シリカ粉末が他の実施例、比較例の乾式シリカ粉末と異なり、ゾルゲル法で生成された湿式シリカ粉末であったため、Ｎａの含有量が２１ｐｐｍと多く、水分含有量は３．０％と多かった。このため、得られたケイ酸塩蛍光体の不純物残渣を示すＢ／Ａが１２％と高く、発光強度は６０と低かった。
【００５７】
比較例４では、シリカ粉末が他の実施例、比較例の乾式シリカ粉末と異なり、溶融式シリカ粉末であったため、ＢＥＴ比表面積が３．４ｍ2／ｇと極端に小さく、嵩密度が９００ｇ／Ｌと極端に高かった。このため、得られたケイ酸塩蛍光体の不純物残渣を示すＢ／Ａが１５％と高く、発光強度は４０と低かった。
【００５８】
比較例５は、シリカ粉末が乾式シリカ粉末であったが、Ｃｌの含有量が１０１ｐｐｍと多かった。このため、不純物残渣を示すＢ／Ａが１０％が高く、得られたケイ酸塩蛍光体の発光強度は４３０と低かった。
【００５９】
これに対して、実施例１〜９の乾式シリカ粉末は、各パラメータが第１の観点の範囲内にあったため、得られたケイ酸塩蛍光体の不純物残渣を示すＢ／Ａが１％未満と低く、また発光強度は６３０〜２６６０と高かった。特にシリカ粉末を解砕して分散性と嵩密度を高めるとともに混合粉末をペレット化して焼成した実施例４〜７及び実施例９のケイ酸塩蛍光体の発光強度は１５１０〜２６６０と高かった。
【産業上の利用可能性】
【００６０】
本発明の乾式シリカ粉末は、例えば青色ＬＥＤを光源として発光する発光ディスプレイや照明等に使用される蛍光体原料として用いられる。